(57)【要約】【課題】条件出しでの金属箔の材料ロスを低減できる電極の製造方法を提供することを課題とする。【解決手段】搬送される帯状の金属箔Ｌに電極ペーストＰを塗布して活物質層が形成される電極の製造方法であって、製品用の塗布を行う前に、条件出し用に帯状の金属箔に電極ペーストＰを塗布する条件出し用塗布工程２と、この塗布された電極ペーストＰを乾燥し、活物質層を形成する条件出し用乾燥工程３と、この形成された活物質層の品質が不合格の場合、最大で条件出し用塗布工程２で帯状の金属箔Ｌに電極ペーストＰが前回塗布された領域の始端の位置（特に、電極ペーストが前回塗布された領域の終端の位置の所定範囲（この所定範囲が零の場合が最適）内の位置）が条件出し用塗布工程２における塗布位置に来るように帯状の金属箔Ｌを逆方向に搬送する逆送工程５を含み、逆送工程５で逆送した場合に条件出し用塗布工程２と条件出し用乾燥工程３を繰り返す。【選択図】図１
2015115307.tif 000002
【特許請求の範囲】
【請求項１】
搬送される帯状の金属箔に電極ペーストを塗布して活物質層が形成される電極の製造方法であって、
製品用の塗布を行う前に、条件出し用に前記帯状の金属箔に前記電極ペーストを塗布する条件出し用塗布工程と、
前記条件出し用塗布工程で塗布された前記電極ペーストを乾燥し、活物質層を形成する条件出し用乾燥工程と、
前記条件出し用乾燥工程で形成された活物質層の品質が不合格の場合、最大で前記条件出し用塗布工程で前記帯状の金属箔に前記電極ペーストが前回塗布された領域の始端の位置が前記条件出し用塗布工程における塗布位置に来るように前記帯状の金属箔を逆方向に搬送する逆送工程と、
を含み、
前記逆送工程で前記帯状の金属箔を逆方向に搬送した場合に前記条件出し用塗布工程、前記条件出し用乾燥工程を繰り返す、電極の製造方法。
【請求項２】
前記逆送工程では、前記条件出し用塗布工程で前記帯状の金属箔に前記電極ペーストが前回塗布された領域の終端の位置の所定範囲内の位置が前記条件出し用塗布工程における塗布位置に来るように前記帯状の金属箔を逆方向に搬送する、請求項１に記載の電極の製造方法。
【請求項３】
前記逆送工程では、前記条件出し用塗布工程で前記帯状の金属箔に前記電極ペーストが前回塗布された領域の終端の位置が前記条件出し用塗布工程における塗布位置に来るように前記帯状の金属箔を逆方向に搬送する、請求項２に記載の電極の製造方法。
【請求項４】
前記条件出し用乾燥工程で形成された活物質層の品質を確認する品質確認工程を含み、
前記逆送工程では、前記品質確認工程で活物質層の品質が不合格の場合、前記帯状の金属箔を逆方向に搬送し、
前記逆送工程で前記帯状の金属箔を逆方向に搬送した場合に前記条件出し用塗布工程、前記条件出し用乾燥工程、前記品質確認工程を繰り返す、請求項１〜請求項３のいずれか１項に記載の電極の製造方法。
【発明の詳細な説明】
【技術分野】
【０００１】
本発明は、帯状の金属箔に電極ペーストを塗布して活物質層が形成される電極の製造方法に関する。
【背景技術】
【０００２】
電池に用いられる電極を製造する場合、帯状の金属箔に電極ペーストを塗布し、電極ペーストを乾燥させて活物質層を形成する。電極ペーストには溶剤が含まれているので、溶剤を除去するためにこのような乾燥工程が必要となる。製品となる活物質層を形成する前に、活物質層の目付け量（重量）や幅等が規格範囲（設計値）内に入るように、条件出しを行っている。条件出しでは、上記と同様に条件出し用に活物質層を形成し、その条件出し用の活物質層に対して品質確認を行う。そして、条件出し用の活物質層の目付け量や幅等が規格範囲内に入るまで、条件出し用の活物質層の形成及び品質確認を繰り返し行う。例えば、特許文献１には、電池の電極ではないが、溶剤とポリマを含む塗液を基材に塗布して乾燥させるフィルム塗工において、塗工乾燥条件が最終決定するまで塗液の試し塗り、乾燥、微調整を繰り返し行うことが開示されている。
【先行技術文献】
【特許文献】
【０００３】
【特許文献１】特開２００９−２３３６６３号公報
【発明の概要】
【発明が解決しようとする課題】
【０００４】
条件出しの品質確認は活物質層に対して行うので、乾燥工程の終了後に行うことになる。そのため、条件出しを複数回行う場合、金属箔には条件出し用の任意の回の活物質層とその前回の活物質層との間に少なくとも乾燥工程の乾燥炉の区間分は電極ペーストが塗布されず、活物質層が形成されない区間が存在する。この区間の金属箔は条件出しにも製品にも使われないので、無駄な金属箔となり、材料ロスとなる。この材料ロスは、条件出しの回数が多くなるほど増加する。
【０００５】
そこで、本技術分野においては、条件出しでの金属箔の材料ロスを低減できる電極の製造方法が要請されている。
【課題を解決するための手段】
【０００６】
本発明の一側面に係る電極の製造方法は、搬送される帯状の金属箔に電極ペーストを塗布して活物質層が形成される電極の製造方法であって、製品用の塗布を行う前に、条件出し用に帯状の金属箔に電極ペーストを塗布する条件出し用塗布工程と、条件出し用塗布工程で塗布された電極ペーストを乾燥し、活物質層を形成する条件出し用乾燥工程と、条件出し用乾燥工程で形成された活物質層の品質が不合格の場合、最大で条件出し用塗布工程で帯状の金属箔に電極ペーストが前回塗布された領域の始端の位置が条件出し用塗布工程における塗布位置に来るように帯状の金属箔を逆方向に搬送する逆送工程とを含み、逆送工程で帯状の金属箔を逆方向に搬送した場合に条件出し用塗布工程、条件出し用乾燥工程を繰り返す。
【０００７】
この電極を製造方法では、製品となる活物質層を帯状の金属箔に形成する前に、条件出し用塗布工程で条件出し用に帯状の金属箔に電極ペーストを塗布し、条件出し用乾燥工程でその電極ペーストを乾燥して活物質層を形成し、その条件出し用の活物質層に対して品質確認が行われる。この条件出し用塗布工程及び条件出し用乾燥工程は帯状の金属箔を正方向に搬送しながら実施され、条件出し用乾燥工程が終了後も品質確認が実施される位置まで帯状の金属箔を搬送している。したがって、品質確認が実施される位置まで到達している条件出し用に電極ペーストが塗布された領域（条件出し用の活物質層の領域）から条件出し用塗布工程で塗布される位置までの金属箔の部分には、電極ペーストが塗布されていない（活物質層が形成されていない）。そこで、この電極の製造方法では、条件出し用の活物質層の品質が不合格の場合、逆送工程において最大で帯状の金属箔に電極ペーストが前回塗布された領域の始端の位置が条件出し用塗布工程における塗布位置に来るように帯状の金属箔を逆方向に搬送し、その逆方向に搬送された金属箔の位置から上記の条件出し用塗布工程と条件出し用乾燥工程を繰り返して活物質層を形成し、品質確認を再度行う。この金属箔を逆方向に搬送した分だけ、無駄になる金属箔の部分が少なくなり、金属箔の材料ロスを低減できる。このように、この電極の製造方法は、複数回条件出しを行う場合には条件出し用の再塗布を行う前に帯状の金属箔を逆方向に搬送することにより、条件出しでの金属箔の材料ロスを低減できる。
【０００８】
なお、最大で電極ペーストが前回塗布された領域の始端の位置まで帯状の金属箔を逆方向に搬送するので、前回形成された条件出し用の活物質層に重なる位置まで金属箔が逆方向に搬送される場合がある。その場合、前回形成された条件出し用の活物質層の一部分又は全部分の上に電極ペーストが塗布されることになるので、金属箔上に直接塗布される位置（特に、品質確認に必要となる領域分）まで電極ペーストを塗布する必要がある。
【０００９】
一形態の電極の製造方法の逆送工程では、条件出し用塗布工程で帯状の金属箔に電極ペーストが前回塗布された領域の終端の位置の所定範囲内の位置が条件出し用塗布工程における塗布位置に来るように帯状の金属箔を逆方向に搬送する。
【００１０】
金属箔において条件出し用に前回塗布された領域の終端から以降には条件出し用の活物質層が形成されていないので、条件出し用に前回塗布された領域の終端から以降であれば条件出し用の活物質層上に電極ペーストが塗布されることはない。そこで、この電極の製造方法では、逆送工程において帯状の金属箔に電極ペーストが前回塗布された領域の終端の位置の所定範囲内の位置が条件出し用塗布工程における塗布位置に来るように帯状の金属箔を逆方向に搬送する。この所定範囲が短いほど、金属箔の材料ロスを低減できる。このように、この電極の製造方法は、条件出し用の電極ペーストが前回塗布された領域の終端の位置の所定範囲内の位置まで帯状の金属箔を逆方向に搬送することにより、条件出しでの金属箔の材料ロスを低減できるとともに、電極ペーストを無駄に塗布するようなこともない。
【００１１】
一形態の電極の製造方法の逆送工程では、条件出し用塗布工程で帯状の金属箔に電極ペーストが前回塗布された領域の終端の位置が条件出し用塗布工程における塗布位置に来るように帯状の金属箔を逆方向に搬送する。このように、この電極の製造方法は、条件出し用の電極ペーストが前回塗布された領域の終端の位置（上記の所定範囲が零の場合）まで帯状の金属箔を逆方向に搬送することにより、条件出しでの金属箔の材料ロスを最も低減できるとともに、電極ペーストを無駄に塗布するようなこともない。
【００１２】
一形態の電極の製造方法は、条件出し用乾燥工程で形成された活物質層の品質を確認する品質確認工程を含み、逆送工程では、品質確認工程で活物質層の品質が不合格の場合、帯状の金属箔を逆方向に搬送し、逆送工程で帯状の金属箔を逆方向に搬送した場合に条件出し用塗布工程、条件出し用乾燥工程、品質確認工程を繰り返す。
【発明の効果】
【００１３】
本発明によれば、条件出しでの金属箔の材料ロスを低減できる。
【図面の簡単な説明】
【００１４】
【図１】本実施の形態に係る電極の製造ラインの一部を模式的に示す図である。
【図２】金属箔に１回目と２回目の条件出し用の活物質層が形成された状態を模式的に示す平面図であり、（ａ）が１回目の条件出しの後に金属箔を逆送した場合の一例であり、（ｂ）が１回目の条件出しの後に金属箔を逆送した場合の他の例であり、（ｃ）が従来の金属箔を逆送しない場合の一例である。
【図３】金属箔に１回目と２回目の条件出し用の活物質層が形成された状態の一例を模式的に示す側面図である。
【発明を実施するための形態】
【００１５】
以下、図面を参照して、本発明に係る電極の製造方法の実施の形態を説明する。なお、各図において同一又は相当する要素については同一の符号を付し、重複する説明を省略する。
【００１６】
本実施の形態では、本発明に係る電極の製造方法を、電池に用いられる電極の製造ラインに組み込まれる製品用の塗布工程及び乾燥工程の前に実施される条件出し用の条件出し用塗布工程、条件出し用乾燥工程、品質確認工程、逆送工程を含む電極の製造方法に適用する。本実施の形態では、条件出し用塗布工程、条件出し用乾燥工程、品質確認工程及び逆送工程は、製品用の塗布工程及び乾燥工程等を行う同じ製造ラインで実施される。本実施の形態では、その他の電極の製造工程については説明を省略する。なお、製造される電極は、例えば、二次電池又は電気二重層キャパシタ等の蓄電装置に用いられる。二次電池としては、例えば、リチウムイオン二次電池等の非水電解質二次電池である。また、製造される電極は、一次電池に用いられてもよい。本実施の形態では、リチウムイオン二次電池に用いられる電極を製造する場合とする。
【００１７】
電極は、帯状の金属箔の少なくとも一面に電極ペーストが塗布されて活物質層が形成されており、電極ペーストが塗布されていないタブも有している。帯状の金属箔は、例えば、銅箔、アルミニウム箔である。電極ペーストは、活物質、バインダ、溶剤等を含んでいる。活物質は、正極活物質及び負極活物質のいずれであってもよい。正極活物質としては、例えば、複合酸化物、金属リチウム、硫黄である。複合酸化物は、マンガン、ニッケル、コバルト及びアルミニウムの少なくとも１つとリチウムとを含む。負極活物質は、例えば、黒鉛、高配向性グラファイト、メソカーボンマイクロビーズ、ハードカーボン、ソフトカーボン等のカーボン、リチウム、ナトリウム等のアルカリ金属、金属化合物、ＳｉＯｘ（０．５≦ｘ≦１．５）等の金属酸化物、ホウ素添加炭素である。溶剤は、例えば、ＮＭＰ（Ｎ−メチルピロリドン）、メタノール、メチルイソブチルケトン等の有機溶剤、水である。また、電極ペーストは、カーボンブラック、黒鉛、アセチレンブラック、ケッチェンブラック等の導電助剤を含んでいてもよい。また、電極ペーストは、カルボキシメチルセルロース（ＣＭＣ）等の増粘剤を含んでいてもよい。
【００１８】
図１〜図３を参照して、本実施の形態に係る製造ライン１（特に、条件出し用塗布工程２、条件出し用乾燥工程３、品質確認工程４、逆送工程５）について説明する。図１は、製造ライン１の一部を模式的に示す図である。図２は、金属箔に１回目と２回目の条件出し用の活物質層が形成された状態を模式的に示す平面図であり、（ａ）が１回目の条件出しの後に金属箔を逆送した場合の一例であり、（ｂ）が１回目の条件出しの後に金属箔を逆送した場合の他の例であり、（ｃ）が従来の金属箔を逆送しない場合の一例である。図３は、金属箔に１回目と２回目の条件出し用の活物質層が形成された状態の一例を模式的に示す側面図である。
【００１９】
製造ライン１では、製品用の電極を製造するために、帯状の金属箔Ｌに電極ペーストＰを塗布して（塗布工程）、その塗布した電極ペーストＰを乾燥して活物質層Ａを形成する（乾燥工程）。その前に条件出し用として、製造ライン１では、帯状の金属箔Ｌに条件出し用に電極ペーストＰを塗布して（条件出し用塗布工程２）、その塗布した電極ペーストＰを乾燥して条件出し用の活物質層ＡＴを形成し（条件出し用乾燥工程３）、その活物質層ＡＴの品質確認を行う（品質確認工程４）。特に、品質確認で不合格となった場合（活物質層ＡＴが規格範囲（設計値）内でない場合）、製造ライン１では、条件出し用に前回塗布した領域に重ならない位置まで通常の搬送方向（正方向）とは逆方向に帯状の金属箔Ｌを搬送し（逆送工程５）、その逆方向に搬送した位置から上記と同様に条件出し用の各工程２，３，４を繰り返し行う。なお、この製造ライン１は、金属箔Ｌの表裏の一面にのみ連続塗布で活物質層を形成する。
【００２０】
図１に示すように、この条件出し用塗布工程２、条件出し用乾燥工程３、品質確認工程４における工程においては、ロール状に巻き取られている帯状の金属箔Ｌが巻出ロール６から送り出され、各工程を順次経由した後、巻取ロール７で活物質層が形成された金属箔Ｌがロール状に巻き取られる。この方向に帯状の金属箔Ｌが搬送される方向を、通常の搬送方向の正方向とする。この搬送速度は、例えば、１０ｍ／ｍｉｎである。搬送中は、帯状の金属箔Ｌに所定のテンション（張力）がかかっている。
【００２１】
巻出ロール６及び巻取ロール７は、駆動装置（図示せず）によってそれぞれ駆動される。この各駆動装置は、モーターや各種ギア等を備えており、モーターの回転駆動力をギアを介して各ロール６，７に伝達している。各モーターは、正逆の両方向に回転するモーターである。帯状の金属箔Ｌを正方向に搬送する場合、巻出ロール６の駆動装置では巻出ロール６で送り出す方向にモーターを回転駆動させ、巻取ロール７の駆動装置では巻取ロール７で巻き取る方向にモーターを回転駆動させる。帯状の金属箔Ｌを逆方向に搬送する場合、巻出ロール６の駆動装置では巻出ロール６で巻き取る方向にモーターを回転駆動させ、巻取ロール７の駆動装置では巻取ロール７で送り出す方向にモーターを回転駆動させる。各駆動装置は、製造ライン１の制御装置（図示せず）によって制御される。この制御装置では、駆動装置に制御指令を送信して、搬送方向（モーターの回転方向）、搬送速度、モーターの作動／停止等を制御する。逆送工程５は、巻出ロール６、巻取ロール７の各駆動装置が製造ライン１の制御装置によって制御されることによって構成される。なお、帯状の金属箔Ｌが搬送される長さや位置は、エンコーダーによって高精度に計測される。
【００２２】
なお、正逆の両方向に回転するモーターとしたが、一方向にのみ回転するモーターでも適用可能である。その場合、帯状の金属箔Ｌを正方向に搬送する場合、巻取ロール７の駆動装置のみが稼働し、巻取ロール７で巻き取る方向にモーターを回転駆動させる。帯状の金属箔Ｌを逆方向に搬送する場合、巻出ロール６の駆動装置のみが稼働し、巻出ロール６で巻き取る方向にモーターを回転駆動させる。また、モーターで正方向と逆方向との搬送方向を切り替えるのではなく、逆方向に搬送する場合には逆方向に反転させるギアを介在させるなどしてもよい。
【００２３】
条件出し用塗布工程２は、帯状の金属箔Ｌ上に条件出し用の活物質層ＡＴを形成するための電極ペーストＰを塗布する工程である。条件出し用塗布工程２は、金属箔Ｌ上に電極ペーストＰを塗布するガン２３を備える。容器２０には、投入口２０ａからそれぞれ投入された活物質、バインダ、溶剤等が攪拌翼２０ｂによって混練・攪拌された電極ペーストＰが貯蔵されている。ガン２３には、この容器２０から供給管２１を介してポンプ２２によって電極ペーストＰが供給される。また、ガン２３に対向して、塗布ロール２４が配置されており、金属箔Ｌを支持している。ガン２３では、供給された電極ペーストＰが内部のマニホールド２３ａに一旦溜まり、マニホールド２３ａから先端のノズル２３ｂに電極ペーストＰが押し出され、ノズル２３ｂから金属箔Ｌ上に電極ペーストＰを吐出する。このように、ガン２３は、ダイ方式の塗布装置の一部をなす。条件出し用の電極ペーストＰは、予め決められた長さＬ１分塗布される（図３参照）。この長さＬ１は、品質確認工程４で品質確認を行うことが可能な十分な長さであり、例えば、１ｍ、数１０ｃｍである。条件出し用塗布工程２でのポンプ２２等の制御は、上記の製造ライン１の制御装置によって行われる。ガン２３では、電極ペーストＰを塗布する幅、塗布する量等を調整可能である。この調整は、品質確認工程４からの品質確認結果に基づく製造ライン１の制御装置からの制御指令によって自動的に行ってもよいし、あるいは、品質確認工程４からの品質確認結果に基づいて人が行ってもよい。なお、塗布方式としては、ダイ方式以外のコンマロール方式等の塗布も適用可能である。
【００２４】
条件出し用乾燥工程３は、条件出し用塗布工程２で帯状の金属箔Ｌ上に塗布された電極ペーストＰを乾燥し、電極ペーストＰ中の溶剤を除去する工程である。条件出し用乾燥工程３は、乾燥炉３０を備える。乾燥炉３０内には、補助ロール８により案内される帯状の金属箔Ｌの経路に沿って、加熱手段が配置されている。電極ペーストＰが塗布された金属箔Ｌは、乾燥炉３０内を通過している間に加熱され、電極ペーストＰ中の溶剤が除去され、金属箔Ｌ上に条件出し用の活物質層ＡＴが形成される。条件出し用乾燥工程３での乾燥炉３０等の制御は、上記の製造ライン１の制御装置によって行われる。ちなみに、乾燥炉３０の長さは、例えば、数ｍ、十数ｍ程度ある。したがって、条件出し用塗布工程２で電極ペーストＰを塗布する位置から品質確認工程４で品質確認する位置までの区間は、この乾燥炉３０の長さよりも長くなる。
【００２５】
品質確認工程４は、金属箔Ｌ上に形成された条件出し用の活物質層ＡＴの品質を確認し、活物質層ＡＴが規格範囲（設計値）内か否かを判定する工程である。品質を確認する項目としては、例えば、目付け量（重量）、幅がある。品質確認工程４は、品質確認装置４０を備えている。品質確認装置４０は、品質を確認するための周知の装置であり、例えば、画像を利用した装置、Ｘ線やβ線を利用した装置である。品質確認装置４０では、品質を確認する項目毎に、条件出し用の活物質層ＡＴからその項目の値を測定し、その測定値がその項目の規格範囲に入っているか否かを判定する。全ての項目が規格範囲内に入っていると判定した場合、品質確認装置４０では、品質が合格を示す品質確認結果を製造ライン１の制御装置に送信する。少なくとも１の項目が規格範囲内に入っていないと判定した場合、品質確認装置４０では、品質が不合格及び規格範囲内に入っていない項目毎にその規格範囲内からのずれ量等を示す品質確認結果を製造ライン１の制御装置に送信する。
【００２６】
図３には、金属箔Ｌ上に形成された２回分の条件出し用の活物質層ＡＴ１，ＡＴ２の一例が示されている。条件出し用の活物質層ＡＴ１，ＡＴ２は、金属箔Ｌに長さＬ１分形成される。品質確認工程４では、その長さＬ１の活物質層ＡＴ１，ＡＴ２のうち状態として安定している中央部の長さＬ２分の領域に対して品質確認を行う。この長さＬ２は、長さＬ１よりも短く、例えば、数１０ｃｍである。品質確認工程４では、品質確認を行う場合、条件出し用の活物質層ＡＴ１，ＡＴ２における中央部の長さＬ２分の領域を品質確認装置４０で品質確認できる位置で帯状の金属箔Ｌの搬送を停止させる。なお、本実施の形態では、１回目の条件出し用の活物質層ＡＴ１の品質が不合格となり、２回目の条件出し用の活物質層ＡＴ２の品質が合格となった場合の例を示す。
【００２７】
逆送工程５は、品質確認工程４で品質が不合格になった場合に、帯状の金属箔Ｌを逆方向に搬送する工程である。逆送工程５は、上記したように製造ライン１の制御装置と各ロール６，７の駆動装置によって構成される。帯状の金属箔Ｌを逆方向にどの位置まで搬送するかは、帯状の金属箔Ｌに条件出し用に前回形成された活物質層ＡＴに重ならず、帯状の金属箔Ｌの材料ロスを極力低減できる位置とする。逆送工程５では、品質確認工程４で品質が不合格になった場合、製造ライン１の制御装置による制御指令に応じて、巻出ロール６の駆動装置で巻出ロール６を巻き取る方向にモーターを回転駆動させるとともに巻取ロール７の駆動装置で巻取ロール７を送り出す方向にモーターを回転駆動させて帯状の金属箔Ｌを逆方向に搬送し、上記の所定の位置が条件出し用塗布工程２における塗布位置（ガン２３のノズル２３ｂから電極ペーストＰを吐出する位置）に来ると各駆動装置ではモーターを停止させる。上記したように帯状の金属箔Ｌを搬送する長さや位置についてはエンコーダーで計測されているので、そのエンコーダーによる計測値に基づいて帯状の金属箔Ｌを逆方向に搬送する際の長さや位置を高精度に管理できる。
【００２８】
図２を参照して、帯状の金属箔Ｌを逆方向に搬送する位置についての具体例を説明する。図２（ａ）に示す例は、１回目の条件出し用の活物質層ＡＴ１の領域（１回目の条件出し用の電極ペーストＰが塗布された領域）の終端の位置Ｐ１まで帯状の金属箔Ｌを逆方向に搬送する例である。この場合、２回目の条件出し用の電極ペーストＰの塗布は金属箔Ｌ上の１回目の条件出し用の活物質層ＡＴ１の領域の終端の位置Ｐ１から開始されるので、２回目の条件出し用の活物質層ＡＴ２が１回目の条件出し用の活物質層ＡＴ１の領域に接して形成される。逆方向に戻される金属箔Ｌの長さは、条件出し用塗布工程２で金属箔Ｌ上の１回目の条件出し用の電極ペーストＰの塗布が終了した位置から品質確認工程４で品質確認される位置まで金属箔Ｌが進んだ分の長さに相当する。この例の場合、金属箔Ｌの材料ロスは、無い。なお、条件出し用の活物質層ＡＴ１，ＡＴ２の後の活物質層Ａは、製品用の活物質層である。
【００２９】
図２（ｂ）に示す例は、１回目の条件出し用の活物質層ＡＴ１の領域の終端の位置Ｐ１から所定長さＬ３分離れた位置まで帯状の金属箔Ｌを逆方向に搬送する例である。この所定長さＬ３は、短いほど金属箔Ｌの材料ロスを少なくでき、例えば、数ｃｍ、１０ｃｍ程度である。この場合、２回目の条件出し用の電極ペーストＰの塗布は１回目の条件出し用の活物質層ＡＴ１の領域の終端の位置Ｐ１から所定長さＬ３分離れた位置から開始されるので、２回目の条件出し用の活物質層ＡＴ２’が１回目の条件出し用の活物質層ＡＴ１の領域から所定長さＬ３分を空けて形成される。逆方向に戻される金属箔Ｌの長さは、条件出し用塗布工程２で金属箔Ｌ上の１回目の条件出し用の電極ペーストＰの塗布が終了した位置から品質確認工程４で品質確認される位置まで金属箔Ｌが進んだ分の長さから所定長さＬ３分減算した長さに相当する。この例の場合、金属箔Ｌの材料ロスは、その所定長さＬ３分になる。
【００３０】
なお、図２（ｃ）には、従来の条件出しの場合の例を示している。この場合、２回目の条件出し用の電極ペーストＰの塗布は１回目の品質確認で停止した位置からそのまま開始されるので、２回目の条件出し用の活物質層ＡＴ２”が１回目の条件出し用の活物質層ＡＴ１の領域からかなりの長さ分を空けて形成される。この場合、金属箔Ｌの材料ロスは、金属箔Ｌ上の１回目の条件出し用の電極ペーストＰの塗布が終了した位置から品質確認される位置まで金属箔Ｌが進んだ分の長さ（乾燥炉の長さより長い長さ）となる。
【００３１】
図１〜図３を参照して、上記構成の製造ライン１における条件出し用塗布工程２、条件出し用乾燥工程３、品質確認工程４及び逆送工程５の動作について説明する。ここでは、１回目の条件出し用の活物質層ＡＴ１の品質が不合格となり、２回目の条件出し用の活物質層ＡＴ２の品質が合格となった場合の動作とする。また、ポンプ２２、乾燥炉３０、各ロール６，７の駆動装置等は、製造ライン１の制御装置による制御に応じて動作する。
【００３２】
１回目の条件出しを行う場合、ガン２３による電極ペーストＰの塗布位置に、帯状の金属箔Ｌにおける電極ペーストＰを塗布可能な最端の位置がくるように、帯状の金属箔Ｌが位置調整される。そして、巻出ロール６の駆動装置では巻出ロール６で送り出す方向にモーターの回転駆動を開始し、巻取ロール７の駆動装置では巻取ロール７で巻き取る方向にモーターの回転駆動を開始する。これによって、帯状の金属箔Ｌに対して巻出ロール６から巻取ロール７の正方向への搬送を開始する。条件出し用塗布工程２では、ポンプ２２が作動し、容器２０から供給管２１を介してガン２３に電極ペーストＰを供給する。ガン２３では、電極ペーストＰがマニホールド２３ａに一旦溜まり、マニホールド２３ａからノズル２３ｂに電極ペーストＰを押し出し、ノズル２３ｂから塗布ロール２４で支持されている金属箔Ｌ上に１回目の条件出し用の電極ペーストＰを塗布する。条件出し用の長さＬ１分塗布すると、条件出し用塗布工程２では、ポンプ２２を停止し、ガン２３からの塗布を終了する。
【００３３】
条件出し用乾燥工程３では、乾燥炉３０内に電極ペーストＰが塗布された金属箔Ｌが入ると、乾燥炉３０内に配置された加熱手段が電極ペーストＰを加熱し、電極ペーストＰ中の溶剤を蒸発させ、電極ペーストＰを乾燥する。これによって、金属箔Ｌ上に１回目の条件出し用の活物質層ＡＴ１が形成される。
【００３４】
品質確認装置４０で品質確認する位置に、金属箔Ｌ上の１回目の条件出し用の活物質層ＡＴ１が到達すると（特に、活物質層ＡＴ１の中央部の長さＬ２分の領域を品質確認装置４０で品質確認できる位置になると）、巻出ロール６の駆動装置ではモーターの回転駆動を停止し、巻取ロール７の駆動装置ではモーターの回転駆動を停止する。品質確認装置４０では、１回目の条件出し用の活物質層ＡＴ１の品質確認を行い、品質の合格／不合格を判定する。品質確認装置４０では、１回目の条件出し用の活物質層ＡＴ１に対して不合格と判定し、品質が不合格及び規格範囲内に入っていない項目毎にその規格範囲内からのずれ量等を示す品質確認結果を製造ライン１の制御装置に送信する。
【００３５】
制御装置の制御指令に応じて、逆送工程５では、巻出ロール６の駆動装置では巻出ロール６で巻き取る方向にモーターの回転駆動を開始し、巻取ロール７の駆動装置では巻取ロール７で送り出す方向にモーターの回転駆動を開始する。これによって、帯状の金属箔Ｌに対して巻取ロール７から巻出ロール６の逆方向への搬送を開始する。逆送工程５では、ガン２３による電極ペーストＰの塗布位置に帯状の金属箔Ｌにおける１回目の条件出し用の活物質層ＡＴ１の領域（１回目の条件出し用の電極ペーストＰが塗布された領域）の終端の位置Ｐ１が到達すると、巻出ロール６の駆動装置ではモーターの回転駆動を停止し、巻取ロール７の駆動装置ではモーターの回転駆動を停止する。また、品質確認工程４からの品質確認結果に基づいてガン２３では塗布する幅、塗布する量等が調整される。
【００３６】
そして、制御装置に制御指令に応じて、巻出ロール６の駆動装置では巻出ロール６で送り出す方向にモーターの回転駆動を開始し、巻取ロール７の駆動装置では巻取ロール７で巻き取る方向にモーターの回転駆動を開始する。これによって、帯状の金属箔Ｌに対して巻出ロール６から巻取ロール７の正方向への搬送を開始する。条件出し用塗布工程２では、上記と同様の動作により、金属箔Ｌ上に２回目の条件出し用の電極ペーストＰを塗布する。条件出し用乾燥工程３では、上記と同様の動作により、電極ペーストＰを乾燥する。これによって、金属箔Ｌ上に２回目の条件出し用の活物質層ＡＴ２が形成される。この活物質層ＡＴ２の始端の位置は、１回目の活物質層ＡＴ２の終端の位置と一致する。
【００３７】
品質確認装置４０で品質確認する位置に、金属箔Ｌ上の２回目の条件出し用の活物質層ＡＴ２が到達すると、巻出ロール６の駆動装置ではモーターの回転駆動を停止し、巻取ロール７の駆動装置ではモーターの回転駆動を停止する。品質確認装置４０では、２回目の条件出し用の活物質層ＡＴ２の品質確認を行い、品質の合格／不合格を判定する。品質確認装置４０では、２回目の条件出し用の活物質層ＡＴ２に対して合格と判定し、品質が合格を示す品質確認結果を製造ライン１の制御装置に送信する。これで、条件出しが終了する。製品用の塗布工程では、この条件出しで設定された塗布幅、塗布量等で電極ペーストＰの塗布が行われることになる。
【００３８】
この製造ライン１による電極の製造方法によれば、複数回条件出しを行う場合には条件出し用の再塗布を行う前に帯状の金属箔Ｌを逆方向に搬送することにより、条件出しでの帯状の金属箔Ｌの材料ロスを低減できる。特に、この製造方法によれば、条件出し用の電極ペーストが前回塗布された領域の終端の位置Ｐ１又は終端の位置Ｐ１から極僅かの範囲内の位置まで帯状の金属箔Ｌを逆方向に搬送することにより、条件出しでの帯状の金属箔Ｌの材料ロスを極力低減できるとともに、前回の条件出し用の活物質層に重ならないので、電極ペーストＰを無駄に塗布するようなこともない。
【００３９】
以上、本発明に係る実施の形態について説明したが、本発明は上記実施の形態に限定されることなく様々な形態で実施される。
【００４０】
例えば、本実施の形態では金属箔の表裏の一面に活物質層を形成した電極を例にして説明したが、金属箔の両面に活物質層をそれぞれ形成した電極にも適用可能である。また、本実施の形態では金属箔に電極ペーストを連続塗布して連続の活物質層を形成した電極を例にして説明したが、電極ペーストを間欠塗布して一定間隔を空けて活物質層を形成した電極にも適用可能である。
【００４１】
また、本実施の形態では帯状の金属箔に電極ペーストが前回塗布された領域の終端の位置まで帯状の金属箔を逆方向に搬送して、１回目と２回目の条件出し用の活物質層を隣接させて形成する例、帯状の金属箔に電極ペーストが前回塗布された領域の終端の位置の所定範囲内の位置まで帯状の金属箔を逆方向に搬送して、１回目と２回目の条件出し用の活物質層との間を少し空けて形成する例を示したが、帯状の金属箔に電極ペーストが前回塗布された領域の始端から終端までの任意の位置まで帯状の金属箔を逆方向に搬送して、１回目の条件出し用の活物質層の一部分又は全部分の上にも電極ペーストを塗布し、１回目の条件出し用の活物質層の一部分又は全部分の上に２回目の条件出し用の活物質層の一部が形成されるようにしてもよい。この場合、２回目の条件出し用の電極ペーストの塗布において金属箔上に直接塗布される位置（特に、品質確認に必要となる領域分の位置）まで電極ペーストを塗布する必要がある。
【００４２】
また、本実施の形態では条件出しを２回行う例（２回目の条件出し用の活物質層の品質が合格した例）を示したが、２回目の条件出しでも合格せず、３回目以上の条件出しを行う場合にも適用できる。３回以上の場合も、品質確認で不合格になる毎に金属箔の逆送を行う。
【００４３】
また、本実施の形態では品質確認装置を用いて品質確認を行う構成としたが、品質確認を人が行ってもよい。人が行う場合、品質が不合格になったときに、逆送工程の駆動装置に対する搬送方向（正方向／逆方向）、モーターの作動／停止等の操作、電極ペーストを塗布する幅や量等の調整も人が行ってもよい。
【符号の説明】
【００４４】
１…製造ライン、２…条件出し用塗布工程、３…条件出し用乾燥工程、４…品質確認工程、５…逆送工程、６…巻出ロール、７…巻取ロール、８…補助ロール、２０…容器、２０ａ…投入口、２０ｂ…攪拌翼、２１…供給管、２２…ポンプ、２３…ガン、２３ａ…マニホールド、２３ｂ…ノズル、２４…塗布ロール、３０…乾燥炉、４０…品質確認装置。
【図１】
2015115307.tif 000003
【図２】
2015115307.tif 000004
【図３】
2015115307.tif 000005